(57)【要約】【課題】波長８００〜１０００ｎｍの近赤外線を吸収し、また、微細パターンを形成することが可能な近赤外吸収材用感光性樹脂組成物を提供する。【解決手段】近赤外線領域に吸収極大波長を有するフタロシアニン化合物を含む着色剤（Ａ）、バインダー樹脂（Ｂ）、光重合性化合物（Ｃ）、光重合開始剤（Ｄ）及び溶剤（Ｅ）を含む近赤外吸収材用感光性樹脂組成物である。【選択図】なし【特許請求の範囲】
【請求項１】
近赤外線領域に吸収極大波長を有するフタロシアニン化合物を含む着色剤（Ａ）、バインダー樹脂（Ｂ）、光重合性化合物（Ｃ）、光重合開始剤（Ｄ）及び溶剤（Ｅ）を含む近赤外吸収材用感光性樹脂組成物。
【請求項２】
前記フタロシアニン化合物が式（１）で表される化合物である請求項１記載の近赤外吸収材用感光性樹脂組成物。
2010160380.tif 000009
［式（１）中、Ｚ１、Ｚ４、Ｚ５、Ｚ８、Ｚ９、Ｚ１２、Ｚ１３及びＺ１６からなる群から選ばれるいずれか３〜５個の基は互いに独立にＯＲ１を表し、３又は４個の基は互いに独立にＮＨＲ３を表し、残りはフッ素原子を表す。
Ｚ２、Ｚ３、Ｚ６、Ｚ７、Ｚ１０、Ｚ１１、Ｚ１４及びＺ１５は、互いに独立にＯＲ１又はＳＲ２を表す。
Ｒ１及びＲ２は、互いに独立に、炭素数６〜２０のアリール基を表す。該アリール基に含まれる水素原子は、ハロゲン原子、直鎖状若しくは分岐状の炭素数１〜２０個のアルキル基、直鎖状若しくは分岐状の炭素数１〜２０個のアルコキシ基、炭素数３〜２０個のシクロアルキル基又はシアノ基に置換されていてもよい。
Ｒ３は、直鎖状又は分岐状の炭素数１〜２０個のアルキル基を表す。アルキル基に含まれる水素原子は、ハロゲン原子、直鎖状若しくは分岐状の炭素数１〜２０個のアルコキシ基、炭素数３〜２０個のシクロアルキル基、炭素数６〜２０のアリール基又はシアノ基に置換されていてもよい。
Ｍは金属原子、金属酸化物又は金属ハロゲン化物を表す。
ｎは、０又は１を表す。］
【請求項３】
Ｚ１、Ｚ４、Ｚ５、Ｚ８、Ｚ９、Ｚ１２、Ｚ１３及びＺ１６からなる群から選ばれるいずれか３〜５個の基は、互いに独立にＯＲ１を表し、残りはＮＨＲ３を表す請求項２記載の近赤外吸収材用感光性樹脂組成物。
【請求項４】
Ｚ１、Ｚ４、Ｚ５、Ｚ８、Ｚ９、Ｚ１２、Ｚ１３及びＺ１６からなる群から選ばれるいずれか４個の基は、互いに独立にＯＲ１を表し、残りは互いに独立にＮＨＲ２を表す請求項２記載の近赤外吸収材用感光性樹脂組成物。
【請求項５】
Ｚ２、Ｚ３、Ｚ６、Ｚ７、Ｚ１０、Ｚ１１、Ｚ１４及びＺ１５は、互いに独立にＳＲ２を表す請求項２〜４のいずれか記載の近赤外吸収材用感光性樹脂組成物。
【請求項６】
Ｒ１及びＲ２は、ハロゲン原子、直鎖状若しくは分岐状の炭素数１〜８個のアルキル基又は炭素数３〜８個のシクロアルキル基に置換されていてもよいフェニル基を表す請求項２〜５のいずれか記載の近赤外吸収材用感光性樹脂組成物。
【請求項７】
ｎは１を表し、Ｍは、銅又はバナジルを表す請求項２〜６のいずれか記載の近赤外吸収材用感光性樹脂組成物。
【請求項８】
請求項１〜７のいずれか記載の近赤外吸収材用感光性樹脂組成物を用いて形成される光学フィルタ。
【請求項９】
以下の工程を有する光学フィルタの製造方法。
（１）基板上に請求項１〜７のいずれか記載の近赤外吸収材用感光性樹脂組成物を塗布する工程
（２）塗布された近赤外吸収材用感光性樹脂組成物層から溶剤を除去する工程
（３）溶剤除去後の近赤外吸収材用感光性樹脂組成物層をマスクを介して露光する工程
（４）露光後の近赤外吸収材用感光性樹脂組成物層をアルカリ現像液によって現像する工程
（５）現像後の近赤外吸収材用感光性樹脂組成物層を加熱して光学フィルタを得る工程
【請求項１０】
請求項８記載の光学フィルタを有する液晶表示素子。
【発明の詳細な説明】
【技術分野】
【０００１】
本発明は、近赤外吸収材用感光性樹脂組成物等に関する。
【背景技術】
【０００２】
近年、薄型で大画面に適用できるプラズマディスプレイパネルが注目されている。プラズマディスプレイパネルは、プラズマ放電の際に、波長が８２５、８８０、９２０及び９８０ｎｍ付近の近赤外線光を発生する。この近赤外線光が、コードレスホン、近赤外線リモコンを使うビデオデッキ等の周辺にある電子機器に作用し、誤動作を起こす問題が生じている。そのため、上記した波長（８２５、８８０、９２０及び９８０ｎｍ）の近赤外線を効率よく吸収できるプラズマディスプレイパネル用フィルタ及びその材料が望まれている。
例えば特許文献１には、近赤外線吸収色素であるフタロシアニン化合物及び樹脂からなり、波長８００〜１０００ｎｍの近赤外線を吸収する近赤外吸収材が記載されている。該近赤外線吸収材は、押出成形、射出成形、注型重合、プレス成形、カレンダー成形又は注型製膜法等によって、所望の形に成形可能であることが記載されている。
【先行技術文献】
【特許文献】
【０００３】
【特許文献１】特開２００７−５６１０５号
【発明の概要】
【発明が解決しようとする課題】
【０００４】
従来の近赤外吸収材では、微細なパターンを得ることが困難である場合があった。
【課題を解決するための手段】
【０００５】
本発明者らは、鋭意検討の結果、本発明に至った。
即ち、本発明は、近赤外線領域に吸収極大波長を有するフタロシアニン化合物を含む着色剤（Ａ）、バインダー樹脂（Ｂ）、光重合性化合物（Ｃ）、光重合開始剤（Ｄ）及び溶剤（Ｅ）を含む近赤外吸収材用感光性樹脂組成物である。
【０００６】
また本発明は、前記フタロシアニン化合物が式（１）で表される化合物である上記近赤外吸収材用感光性樹脂組成物である。
【０００７】
2010160380.tif 000002
【０００８】
［式（１）中、Ｚ１、Ｚ４、Ｚ５、Ｚ８、Ｚ９、Ｚ１２、Ｚ１３及びＺ１６からなる群から選ばれるいずれか３〜５個の基は互いに独立にＯＲ１を表し、３又は４個の基は互いに独立にＮＨＲ３を表し、残りはフッ素原子を表す。
Ｚ２、Ｚ３、Ｚ６、Ｚ７、Ｚ１０、Ｚ１１、Ｚ１４及びＺ１５は、互いに独立にＯＲ１又はＳＲ２を表す。
Ｒ１及びＲ２は、互いに独立に、炭素数６〜２０のアリール基を表す。該アリール基に含まれる水素原子は、ハロゲン原子、直鎖状若しくは分岐状の炭素数１〜２０個のアルキル基、直鎖状若しくは分岐状の炭素数１〜２０個のアルコキシ基、炭素数３〜２０個のシクロアルキル基又はシアノ基に置換されていてもよい。
Ｒ３は、直鎖状又は分岐状の炭素数１〜２０個のアルキル基を表す。アルキル基に含まれる水素原子は、ハロゲン原子、直鎖状若しくは分岐状の炭素数１〜２０個のアルコキシ基、炭素数３〜２０個のシクロアルキル基、炭素数６〜２０のアリール基又はシアノ基に置換されていてもよい。
Ｍは金属原子、金属酸化物又は金属ハロゲン化物を表す。
ｎは、０又は１を表す。］
【０００９】
また本発明は、Ｚ１、Ｚ４、Ｚ５、Ｚ８、Ｚ９、Ｚ１２、Ｚ１３及びＺ１６からなる群から選ばれるいずれか３〜５個の基は、互いに独立にＯＲ１を表し、残りはＮＨＲ３を表す上記近赤外吸収材用感光性樹脂組成物である。
【００１０】
また本発明は、Ｚ１、Ｚ４、Ｚ５、Ｚ８、Ｚ９、Ｚ１２、Ｚ１３及びＺ１６からなる群から選ばれるいずれか４個の基は、互いに独立にＯＲ１を表し、残りは互いに独立にＮＨＲ２を表す上記近赤外吸収材用感光性樹脂組成物である。
【００１１】
また本発明は、Ｚ２、Ｚ３、Ｚ６、Ｚ７、Ｚ１０、Ｚ１１、Ｚ１４及びＺ１５は、互いに独立にＳＲ２を表す上記近赤外吸収材用感光性樹脂組成物である。
【００１２】
また本発明は、Ｒ１及びＲ２は、ハロゲン原子、直鎖状若しくは分岐状の炭素数１〜８個のアルキル基又は炭素数３〜８個のシクロアルキル基に置換されていてもよいフェニル基を表す上記近赤外吸収材用感光性樹脂組成物である。
【００１３】
また本発明は、ｎは１を表し、Ｍは、銅又はバナジルを表す上記近赤外吸収材用感光性樹脂組成物である。
【００１４】
また本発明は、上記近赤外吸収材用感光性樹脂組成物を用いて形成される光学フィルタである。
【００１５】
また本発明は、以下の工程を有する光学フィルタの製造方法である。
（１）基板上に上記近赤外吸収材用感光性樹脂組成物を塗布する工程
（２）塗布された近赤外吸収材用感光性樹脂組成物層から溶剤を除去する工程
（３）溶剤除去後の近赤外吸収材用感光性樹脂組成物層をマスクを介して露光する工程
（４）露光後の近赤外吸収材用感光性樹脂組成物層をアルカリ現像液によって現像する工程
（５）現像後の近赤外吸収材用感光性樹脂組成物層を加熱して光学フィルタを得る工程
【００１６】
また本発明は、上記光学フィルタを有する液晶表示素子である。
【発明の効果】
【００１７】
本発明によれば、波長８００〜１０００ｎｍの近赤外線を吸収し、また、微細パターンを形成することが可能である。
【発明を実施するための形態】
【００１８】
本発明の近赤外吸収材用感光性樹脂組成物（以下「感光性樹脂組成物」という場合がある）は、近赤外線領域に吸収極大波長を有するフタロシアニン化合物を含む着色剤（Ａ）、バインダー樹脂（Ｂ）、光重合性化合物（Ｃ）、光重合開始剤（Ｄ）及び溶剤（Ｅ）を含む。近赤外領域とは、８００〜１０００ｎｍの波長領域をいう。
近赤外線領域に吸収極大波長を有するフタロシアニン化合物は、式（１）で表される化合物（以下「化合物（１）」という場合がある）であることが好ましい。
【００１９】
2010160380.tif 000003
【００２０】
［式（１）中、Ｚ１、Ｚ４、Ｚ５、Ｚ８、Ｚ９、Ｚ１２、Ｚ１３及びＺ１６からなる群から選ばれるいずれか３〜５個の基は互いに独立にＯＲ１を表し、３又は４個の基は互いに独立にＮＨＲ３を表し、残りはフッ素原子を表す。
Ｚ２、Ｚ３、Ｚ６、Ｚ７、Ｚ１０、Ｚ１１、Ｚ１４及びＺ１５は、互いに独立にＯＲ１又はＳＲ２を表す。
Ｒ１及びＲ２は、互いに独立に、炭素数６〜２０のアリール基を表す。該アリール基に含まれる水素原子は、ハロゲン原子、直鎖状若しくは分岐状の炭素数１〜２０個のアルキル基、直鎖状若しくは分岐状の炭素数１〜２０個のアルコキシ基、炭素数３〜２０個のシクロアルキル基又はシアノ基に置換されていてもよい。
Ｒ３は、直鎖状又は分岐状の炭素数１〜２０個のアルキル基を表す。アルキル基に含まれる水素原子は、ハロゲン原子、直鎖状若しくは分岐状の炭素数１〜２０個のアルコキシ基、炭素数３〜２０個のシクロアルキル基、炭素数６〜２０のアリール基又はシアノ基に置換されていてもよい。
Ｍは金属原子、金属酸化物又は金属ハロゲン化物を表す。
ｎは、０又は１を表す。］
【００２１】
Ｚ１、Ｚ４、Ｚ５、Ｚ８、Ｚ９、Ｚ１２、Ｚ１３及びＺ１６（フタロシアニン核の８箇所のα位に置換する置換基）からなる群から選ばれるいずれか３〜５個の基は、互いに独立にＯＲ１を表し、残りはＮＨＲ３を表すことが好ましい。さらに、Ｚ１、Ｚ４、Ｚ５、Ｚ８、Ｚ９、Ｚ１２、Ｚ１３及びＺ１６からなる群から選ばれるいずれか４個の基は、互いに独立にＯＲ１を表し、残りは互いに独立にＮＨＲ２を表すことがより好ましい。
【００２２】
Ｚ２、Ｚ３、Ｚ６、Ｚ７、Ｚ１０、Ｚ１１、Ｚ１４及びＺ１５（フタロシアニン核の８箇所のβ位に置換する置換基）は、互いに独立に、ＯＲ１又はＳＲ２を表す。このような置換により、吸収波長の長波長化や、製造段階で先にＯＲ１又はＳＲ２で置換した後にアミノ化合物で置換する際の置換位置の制御および樹脂との相溶性向上に優れた効果が奏される。
Ｚ２、Ｚ３、Ｚ６、Ｚ７、Ｚ１０、Ｚ１１、Ｚ１４及びＺ１５は、互いに独立にＳＲ２を表すことが好ましい。
【００２３】
炭素数６〜２０のアリール基としては、フェニル基、フェネチル基、ｏ−，ｍ−若しくはｐ−トリル基、２，３−若しくは２，４−キシリル基、メシチル基、ナフチル基、アントリル基、フェナントリル基、ビフェニリル基、ベンズヒドリル基、トリチル基及びピレニル基などが挙げられ、フェニル基が特に好ましい。
【００２４】
ハロゲン原子とは、フッ素原子、塩素原子、臭素原子およびヨウ素原子、好ましくは塩素原子である。
【００２５】
直鎖状若しくは分岐状の炭素数１〜２０個のアルキル基としては、具体的には、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、１，２−ジメチルプロピル基、ｎ−ヘキシル基、シクロヘキシル基、１，３−ジメチルブチル基、１−イソプロピルプロピル基、１，２−ジメチルブチル基、ｎ−ヘプチル基、１，４−ジメチルペンチル基、２−メチル−１−イソプロピルプロピル基、１−エチル−３−メチルブチル基、ｎ−オクチル基、２−エチルヘキシル基、３−メチル−１−イソプロピルブチル基、２−メチル−１−イソプロピル基、１−ｔ−ブチル−２−メチルプロピル基、ｎ−ノニル基、３，５，５−トリメチルヘキシル基、ｎ−デシル、ｎ−ドデシルなどが挙げられる。これらのうち、直鎖状若しくは分岐状の炭素数２〜１２のアルキル基が好ましく、直鎖状若しくは分岐状の炭素数１〜８のアルキル基がより好ましい。ｎ−ヘキシル基、２−エチルヘキシル基が特に好ましい。
【００２６】
直鎖状若しくは分岐状の炭素数１〜２０個のアルコキシ基としては、好ましくは直鎖状若しくは分岐状の炭素数１〜８のアルコキシル基である。具体的には、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ネオペンチルオキシ基、１，２−ジメチル−プロポキシ基、ｎ−ヘキシルオキシ基、シクロヘキシルオキシ基、１，３−ジメチルブトキシ基、１−イソプロピルプロポキシ基などが挙げられる。これらのうち、メトキシ基及びエトキシ基が好ましい。
【００２７】
炭素数３〜２０個のシクロアルキル基としては、具体的には、シクロプロピル基、シクロブチル基、シクロペンチル基、シクロヘキシル基等が挙げられる。これらのうち、炭素数３〜１２個のシクロアルキル基が好ましく、炭素数３〜８個のシクロアルキル基がより好ましい。
【００２８】
Ｍにおける金属原子としては、鉄、マグネシウム、ニッケル、コバルト、銅、パラジウム、亜鉛、バナジウム、チタン、インジウム、錫等が挙げられる。
Ｍにおける金属酸化物としては、チタニル、バナジル等が挙げられる。
Ｍにおける金属ハロゲン化物としては、塩化アルミニウム、塩化インジウム、塩化ゲルマニウム、塩化錫（ＩＩ）、塩化錫（ＩＶ）、塩化珪素等が挙げられる。
Ｍは、銅、亜鉛、コバルト、ニッケル、鉄、バナジル、チタニル、塩化インジウム、塩化錫（ＩＩ）であることが好ましく、銅、バナジル又は亜鉛であることがより好ましく、銅又はバナジルであることが特に好ましい。
ｎは、１であることが好ましい。
なお、ｎが０の場合、表記上Ｍと結合する窒素原子からの共有結合手は水素原子と結合し、かつ配位結合は存在しない。
【００２９】
化合物（１）としては、下記のものが挙げられる。また、下記の化合物において、３，６位は、フタロシアニン核のα位（Ｚ１、Ｚ４、Ｚ５、Ｚ８、Ｚ９、Ｚ１２、Ｚ１３、Ｚ１６の置換位置）に置換したものであり、４，５位はフタロシアニン核のβ位（Ｚ２、Ｚ３、Ｚ６、Ｚ７、Ｚ１０、Ｚ１１、Ｚ１４、Ｚ１５の置換位置）に置換したものである。下記の化合物の略称において、Ｐｃはフタロシアニン核を表し、Ｃｕは中心金属の銅を表し、Ｐｃのすぐ後にβ位に置換する８個の置換基を表し、そのβ位に置換する置換基の後にα位に置換する８個の置換基を表す。
【００３０】
・４，５−オクタキス（フェニルチオ）−３，６−｛テトラキス（２，６−ジメチルフェノキシ）−テトラキス（ｎ−ヘキシルアミノ）｝銅フタロシアニン
略称；ＣｕＰｃ（ＰｈＳ）８｛２，６−（ＣＨ３）２ＰｈＯ｝４（ＣＨ３（ＣＨ２）５ＮＨ）４
・４，５−オクタキス（フェニルチオ）−３，６−｛テトラキス（２，６−ジメチルフェノキシ）−テトラキス（２−エチルヘキシルアミノ）｝銅フタロシアニン
略称；ＣｕＰｃ（ＰｈＳ）８｛２，６−（ＣＨ３）２ＰｈＯ｝４（ＣＨ３（ＣＨ２）３ＣＨ（Ｃ２Ｈ５）ＣＨ２ＮＨ）４
・４，５−オクタキス（４−クロロフェニルチオ）−３，６−｛テトラキス（２，６−ジメチルフェノキシ）−テトラキス（ｎ−ヘキシルアミノ）｝銅フタロシアニン
略称；ＣｕＰｃ（４−Ｃｌ−ＰｈＳ）８｛２，６−（ＣＨ３）２ＰｈＯ｝４（ＣＨ３（ＣＨ２）５ＮＨ）４
・４，５−オクタキス（２−メチルフェニルチオ）−３，６−｛テトラキス（２，６−ジメチルフェノキシ）−テトラキス（ｎ−ヘキシルアミノ）｝銅フタロシアニン
略称；ＣｕＰｃ（２−ＣＨ３−ＰｈＳ）８｛２，６−（ＣＨ３）２ＰｈＯ｝４（ＣＨ３（ＣＨ２）５ＮＨ）４
・４，５−オクタキス（４−メトキシフェニルチオ）−３，６−｛テトラキス（２，６−ジメチルフェノキシ）−テトラキス（ｎ−ヘキシルアミノ）｝銅フタロシアニン
略称；ＣｕＰｃ（４−ＣＨ３ＯＰｈＳ）８｛２，６−（ＣＨ３）２ＰｈＯ｝４（ＣＨ３（ＣＨ２）５ＮＨ）４
・４，５−オクタキス（フェニルチオ）−３，６−｛テトラキス（２，６−ジメチルフェノキシ）−テトラキス（３−エトキシプロピルアミノ）｝銅フタロシアニン
略称；ＣｕＰｃ（ＰｈＳ）８｛２，６−（ＣＨ３）２ＰｈＯ｝４（ＣＨ３ＣＨ２Ｏ（ＣＨ２）３ＮＨ）４
・４，５−オクタキス（５−ｔｅｒｔ−ブチル−２−メチルフェニルチオ）−３，６−｛テトラキス（２，６−ジメチルフェノキシ）−テトラキス（ｎ−ヘキシルアミノ）｝銅フタロシアニン
略称；ＣｕＰｃ｛５−ｔ−Ｂｕ−２−（ＣＨ３）ＰｈＳ｝８｛２，６−（ＣＨ３）２ＰｈＯ｝４（ＣＨ３（ＣＨ２）５ＮＨ）４
・４，５−オクタキス（２，５−ジクロロフェノキシ）−３，６−｛テトラキス（２，６−ジメチルフェノキシ）−テトラキス（ＤＬ−１−フェニルエチルアミノ）｝酸化バナジウムフタロシアニン
略称；ＶＯＰｃ（２，５−Ｃｌ２ＰｈＯ）８｛２，６−（ＣＨ３）２ＰｈＯ｝４｛Ｐｈ（ＣＨ３）ＣＨＮＨ｝４
・４，５−オクタキス（２，５−ジクロロフェノキシ）−３，６−｛テトラキス（２，６−ジメチルフェノキシ）−テトラキス（ベンジルアミノ）｝酸化バナジウムフタロシアニン
略称；ＶＯＰｃ（２，５−Ｃｌ２ＰｈＯ）８｛２，６−（ＣＨ３）２ＰｈＯ｝４（ＰｈＣＨ２ＮＨ）４
【００３１】
化合物（１）は、７５０〜１０５０ｎｍの透過率の最低値が１０％以下になるように濃度を調整した溶液において、可視光透過率が６５％以上、より好ましくは７０％以上を示す化合物であることが好ましい。化合物（１）として、上記に具体的に例示したもののうち、特に４，５−オクタキス（フェニルチオ）−３，６−｛テトラキス（２，６−ジメチルフェノキシ）−テトラキス（ｎ−ヘキシルアミノ）｝銅フタロシアニン、４，５−オクタキス（フェニルチオ）−３，６−｛テトラキス（２，６−ジメチルフェノキシ）−テトラキス（２−エチルヘキシルアミノ）｝銅フタロシアニン、４，５−オクタキス（４−クロロフェニルチオ）−３，６−｛テトラキス（２，６−ジメチルフェノキシ）−テトラキス（ｎ−ヘキシルアミノ）｝銅フタロシアニン、及び４，５−オクタキス（２−メチルフェニルチオ）−３，６−｛テトラキス（２，６−ジメチルフェノキシ）−テトラキス（ｎ−ヘキシルアミノ）｝銅フタロシアニンが好ましい。
【００３２】
化合物（１）の製造方法は、特に制限されず、例えば、特開２０００−２６７４８号公報や特開２００１−１０６６８９号公報、特開２００７−５６１０５号公報に記載の方法など、公知の方法が使用できる。たとえば、化合物（１）の製造方法は、溶融状態または有機溶媒中で、フタロニトリル化合物と金属塩とを環化反応した後、環化された反応産物をさらにアミノ化合物と反応させる方法が挙げられる。
化合物（１）は、日本触媒（株）製“イーエクスカラー”を冠称とする“ＩＲ−１７”、“ＩＲ−１０”、“ＩＲ−１０Ａ”、“ＩＲ−１２”、“ＩＲ−１４”等として市販されている。
【００３３】
化合物（１）の含有量は、着色剤（Ａ）に対して質量分率で、好ましくは５０〜１００％であり、より好ましくは６０〜１００％であり、さらに好ましくは７５〜１００％である。
前記の範囲にあると、光学フィルタとしたときの色濃度が十分であり、かつ感光性樹脂組成物中にバインダーポリマーを必要量含有させることができるので好ましい。
【００３４】
着色剤（Ａ）は、さらに、固体撮像素子または液晶表示素子用に用いられる場合、色特性を損なわない範囲内で、化合物（１）とは異なる染料及び／又は顔料を含んでいてもよい。染料及び／又は顔料は、単独でも２種以上を組み合わせてもよい。
【００３５】
前記の染料としては、酸性染料、塩基性染料、直接染料、硫化染料、建染染料、ナフトール染料、反応染料、分散染料などが挙げられ、従来カラーフィルタ用途として公知の染料などから選択できる。
染料としては、例えば、特開昭６４−９０４０３号公報、特開昭６４−９１１０２号公報、特開平１−９４３０１号公報、特開平６−１１６１４号公報、特登２５９２２０７号、米国特許第４，８０８，５０１号明細書、米国特許第５，６６７，９２０号明細書、米国特許第５，０５９，５００号明細書、特開平５−３３３２０７号公報、特開平６−３５１８３号公報、特開平６−５１１１５号公報、特開平６−１９４８２８号公報等に記載の色素が挙げられる。
染料の化学構造としては、ピラゾールアゾ系、アニリノアゾ系、アリールアゾ系、ピラゾロトリアゾールアゾ系、ピリドンアゾ系、トリフェニルメタン系、アントラキノン系、アンスラピリドン系、ベンジリデン系、オキソノール系、シアニン系、ポリメチン系、フェノチアジン系、ピロロピラゾールアゾメチン系、キサンテン系、フタロシアニン系、キノフタロン系、ベンゾピラン系、インジゴ系、ジオキサジン系、クマリン系、スクアリリウム系、が挙げられ、好ましくはピラゾールアゾ系、アニリノアゾ系、ピラゾロトリアゾールアゾ系、ピリドンアゾ系、アントラキノン系、アンスラピリドン系、フタロシアニン系、ジオキサジン系、キノフタロン系、キサンテン系が挙げられ、より好ましくはピラゾールアゾ系、ピリドンアゾ系、フタロシアニン系、キノフタロン系、キサンテン系などが挙げられる。
【００３６】
前記の顔料としては、有機顔料および無機顔料が挙げられ、カラーインデックス（The Society of Dyers and Colourists出版）でピグメント（Pigment）に分類されている化合物が挙げられる。
具体的には、例えば、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色の顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０などの青色顔料；
Ｃ．Ｉ．ピグメントバイオレット１、１９、２３、２９、３２、３６、３８などのバイオレット色顔料；
Ｃ．Ｉ．ピグメントグリーン７、３６などの緑色顔料；
Ｃ．Ｉ．ピグメントブラウン２３、２５などのブラウン色顔料；
Ｃ．Ｉ．ピグメントブラック１、７などの黒色顔料などが挙げられる。中でも、Ｃ．Ｉ．ピグメントイエロー１３８、１３９、１５０、Ｃ．Ｉ．ピグメントレッド１７７、２０９、２５４、Ｃ．Ｉ．ピグメントレッドバイオレット２３、Ｃ．Ｉ．ピグメントブルー１５：６およびＣ．Ｉ．ピグメントグリーン３６から選ばれる少なくとも一つの顔料を含有していることが好ましい。これらの顔料は、単独でも、２種以上を混合して用いてもよい。
【００３７】
前記の顔料のうち有機顔料は、必要に応じて、ロジン処理、酸性基または塩基性基が導入された顔料誘導体や顔料分散剤などを用いた表面処理、高分子化合物などによる顔料表面へのグラフト処理、硫酸微粒化法などによる微粒化処理、または不純物を除去するための有機溶剤や水などによる洗浄処理、イオン性不純物のイオン交換法などによる除去処理などが施されていてもよい。
【００３８】
前記の顔料分散剤としては、市販の界面活性剤を用いることができ、例えば、シリコーン系、フッ素系、エステル系、カチオン系、アニオン系、ノニオン系、両性などの界面活性剤などが挙げられ、それぞれ単独でまたは２種以上を組合せて用いられる。前記の界面活性剤としては、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、ポリエチレンイミン類等のほか、商品名でＫＰ（信越化学工業（株）製）、ポリフロー（共栄化学（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、ソルスパース（ゼネカ（株）製）、ＥＦＫＡ（ＥＦＫＡ  ＣＨＥＭＩＣＡＬＳ社製）、ＰＢ８２１（味の素（株）製）などが挙げられる。
【００３９】
化合物（１）とは異なる染料及び／又は顔料の含有量は、着色剤（Ａ）に対して質量分率で、好ましくは０．０１〜５０％であり、より好ましくは０．０１〜４０％、更に好ましくは０．０１〜２５％である。
着色剤（Ａ）の含有量は、感光性樹脂組成物の固形分に対して、好ましくは０．１〜７０％であり、より好ましくは１〜６０％であり、さらに好ましくは３〜３０％である。
【００４０】
本発明の感光性樹脂組成物は、バインダー樹脂（Ｂ）を含む。前記のバインダー樹脂（Ｂ）は、好ましくは（メタ）アクリル酸から導かれる構成単位を含有する。ここで、（メタ）アクリル酸は、アクリル酸及び／又はメタクリル酸を表す。前記の（メタ）アクリル酸から導かれる構成単位の含有量は、バインダー樹脂（Ｂ）を構成する全構成単位中、モル分率で、好ましくは１６モル％以上４０モル％以下、より好ましくは１８モル％以上３８モル％以下である。
【００４１】
（メタ）アクリル酸から導かれる構成単位以外のバインダー樹脂の構成単位を導く他のモノマーとしては、例えば、芳香族ビニル化合物、不飽和カルボン酸エステル類、不飽和カルボン酸アミノアルキルエステル類、不飽和カルボン酸グリシジルエステル類、カルボン酸ビニルエステル類、不飽和エーテル類、シアン化ビニル化合物、不飽和アミド類、不飽和イミド類、脂肪族共役ジエン類、重合体分子鎖の末端にモノアクリロイル基又はモノメタクリロイル基を有するマクロモノマー類、式（Ｉ）で表される単位及び式（ＩＩ）で表される単位などを挙げることができる。
【００４２】
2010160380.tif 000004
【００４３】
（式（Ｉ）及び式（ＩＩ）中、Ｒ１３〜Ｒ１６は、それぞれ独立に、水素原子又は炭素数１〜６のアルキル基を表す。）
【００４４】
前記のバインダー樹脂としては、具体的には、メタクリル酸／ベンジルメタクリレート共重合体、メタクリル酸／ベンジルメタクリレート／スチレン共重合体、メタクリル酸／ベンジルメタクリレート／イソボルニルメタクリレート共重合体、メタクリル酸／スチレン／ベンジルメタクリレート／Ｎ−フェニルマレイミド共重合体、メタクリル酸／式（Ｉ）で表される構成成分（ただし、ここでは、式（Ｉ）中、Ｒ１３はメチル基を表し、Ｒ１４は水素原子を表す。）／ベンジルメタクリレート共重合体、式（Ｉ）で表される構成成分（ただし、ここでは、式（Ｉ）中、Ｒ１３はメチル基を表し、Ｒ１４は水素原子を表す。）／ベンジルメタクリレート共重合体、メタクリル酸／式（ＩＩ）で表される構成成分（ただし、ここでは、式（ＩＩ）中、Ｒ１５はメチル基を表し、Ｒ１６は水素原子を表す。）／スチレン共重合体／トリシクロデカニルメタクリレート共重合体などが好ましい。
【００４５】
本発明で用いられるバインダー樹脂（Ｂ）の酸価は、通常、５０〜１５０であり、好ましくは６０〜１３５、特に好ましくは７０〜１３５である。ここで酸価はアクリル酸系重合体１ｇを中和するに必要な水酸化カリウムの量（ｍｇ）として測定される値であり、通常は水酸化カリウム水溶液を用いて滴定することにより求めることができる。
【００４６】
バインダー樹脂（Ｂ）の含有量は、感光性樹脂組成物の固形分に対して質量分率で、通常、１５〜３５質量％であり、好ましくは１８〜３３質量％であり、より好ましくは２１〜３１質量％である。
【００４７】
式（Ｉ）で表される構成成分を有するバインダー樹脂、例えば、メタクリル酸／式（Ｉ）で表される構成成分（ただし、ここでは、式（Ｉ）中、Ｒ１３はメチル基を表し、Ｒ１４は水素原子を表す。）／ベンジルメタクリレート共重合体は、メタクリル酸とベンジルメタクリレートとを重合させて２成分重合体を得て、得られた２成分重合体と式（ＩＩＩ）で表される化合物（ただし、ここでは、式（ＩＩＩ）中、Ｒ１４は水素原子を表す。）とを反応させて得ることができる。
【００４８】
2010160380.tif 000005
【００４９】
メタクリル酸／式（ＩＩ）で表される構成成分（ただし、ここでは、式（ＩＩ）中、Ｒ１５はメチル基を表し、Ｒ１６は水素原子を表す。）／スチレン共重合体／トリシクロデカニルメタクリレート共重合体は、ベンジルメタクリレート、メタクリル酸、トリシクロデカン骨格のモノメタクリレート共重合体に、グリシジルメタクリレートを反応させて得ることができる。
【００５０】
バインダー樹脂のポリスチレン換算重量平均分子量は、通常５，０００〜３５，０００であり、好ましくは６，０００〜３０，０００であり、特に好ましくは７，０００〜２８，０００である。
特に式（ＩＶ）で表されるバインダー樹脂（Ｂ）が好ましい。
【００５１】
2010160380.tif 000006
【００５２】
本発明の感光性樹脂組成物は、光重合性化合物（Ｃ）を含む。該光重合性化合物（Ｃ）は、光を照射されることによって光重合開始剤（Ｄ）から発生した活性ラジカル、酸などによって重合しうる化合物であって、例えば、重合性の炭素−炭素不飽和結合を有する化合物などが挙げられる。
【００５３】
前記の光重合性化合物（Ｃ）としては、３官能以上の多官能の光重合性化合物であることが好ましい。３官能以上の多官能の光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレートなどが挙げられる。
また、前記の光重合性化合物（Ｃ）として、分子内に１個以上のアリル基またはメタアリル基を有する化合物も使用することができる。分子内に１個以上のアリル基またはメタアリル基を有する化合物としては、（メタ）アリルエーテル類、（メタ）アリルエステル類、（メタ）アリル（イソ）シアヌレート類、（メタ）アリルカーボネート類等が挙げられる。中でも、分子内に２個以上のアリル基またはメタアリル基を有する化合物が好ましい。
（メタ）アリルエーテル類の具体例としては、トリメチロールプロパンジ（メタ）アリルエーテル、ペンタエリスリトールトリ（メタ）アリルエーテル等のほか、アリルグリシジルエーテルのエポキシ基を多価カルボン酸またはその酸無水物と反応させた化合物も使用することができる。
（メタ）アリルエステル類の具体例としては、ジ（メタ）アリルフタレート、ジ（メタ）アリルイソフタレート、ジ（メタ）アリルテレフタレート、ジ（メタ）アリルマレエート、ジ（メタ）アリルフマレート、ジ（メタ）アリルエンドメチレンテトラヒドロ無水フタレート、トリ（メタ）アリルトリメリテート等が挙げられる。
（メタ）アリル（イソ）シアヌレート類の具体例としては、トリ（メタ）アリルイソシアヌレート、ジ（メタ）アリルモノグリシジルイソシアヌレート、モノ（メタ）アリルジグリシジルイソシアヌレート等が挙げられる。
（メタ）アリルカーボネート類の具体例としては、ジエチレングリコールビス（メタ）アリルカーボネート等が挙げられる。
好ましくは、ペンタエリスリトールトリ（メタ）アリルエーテル、トリ（メタ）アリルイソシアヌレート、ジ（メタ）アリルモノグリシジルイソシアヌレート等である。
【００５４】
前記の光重合性化合物（Ｃ）は、単独でも２種以上を組合せて用いてもよく、その含有量は感光性樹脂組成物の固形分に対して質量分率で、５〜９０質量％であることが好ましく、より好ましくは１０〜８０質量％であり、さらに好ましくは２０〜７０質量％である。
【００５５】
本発明の感光性樹脂組成物は光重合開始剤（Ｄ）を含む。前記の光重合開始剤（Ｄ）としては、アセトフェノン系化合物、活性ラジカル発生剤、酸発生剤などが挙げられる。
前記のアセトフェノン系化合物としては、例えば、ジエトキシアセトフェノン、２−メチル−２−モルホリノ−１−（４−メチルチオフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−〔４−（１−メチルビニル）フェニル〕プロパン−１−オンのオリゴマーなどが挙げられ、好ましくは２−メチル−２−モルホリノ−１−（４−メチルチオフェニル）プロパン−１−オンなどが挙げられる。
【００５６】
活性ラジカル発生剤は光を照射されることによって活性ラジカルを発生する。前記の活性ラジカル発生剤としては、例えば、ベンゾイン系化合物、ベンゾフェノン系化合物、チオキサントン系化合物、トリアジン系化合物、オキシム系化合物、メルカプト基を有する化合物などが挙げられる。
【００５７】
前記のベンゾイン系化合物としては、例えば、ベンゾイン、ベンゾインメチルエーテル、ベンゾインエチルエーテル、ベンゾインイソプロピルエーテル、ベンゾインイソブチルエーテルなどが挙げられる。
【００５８】
前記のベンゾフェノン系化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン、２，４，６−トリメチルベンゾフェノンなどが挙げられる。
【００５９】
前記のチオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００６０】
前記のトリアジン系化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【００６１】
前記のオキシム系化合物としては、例えば、Ｏ−アシルオキシム系化合物が挙げられ、その具体例としては、１−（４−フェニルスルファニル−フェニル）−ブタン−１，２−ジオン２−オキシム−Ｏ−ベンゾアート、１−（４−フェニルスルファニル−フェニル）−オクタン−１，２−ジオン２−オキシム−Ｏ−ベンゾアート、１−（４−フェニルスルファニル−フェニル）−オクタン−１−オンオキシム−Ｏ−アセタート、１−（４−フェニルスルファニル−フェニル）−ブタン−１−オンオキシム−Ｏ−アセタート等が挙げられる。
【００６２】
前記のメルカプト基を有する化合物としては、例えば、チオグリコール酸および／または（α−，β−）メルカプトプロピオン酸とポリヒドロキシ化合物とのエステル等が挙げられる。
具体例としては、ヘキサンジチーオル、デカンジチオール、ブタンジオールビスメルカプトアセテート、ブタンジオールビスメルカプトプロピオネート、ブタンジオールビスメルカプトブタノエート、トリメチロールプロパントリスチオメルカプトアセテート、トリメチロールプロパントリスメルカプトプロピオネート、トリメチロールプロパントリスメルカプトブタノエート、ペンタエリスリトールテトラキスメルカプトアセテート、ペンタエリスリトールテトラキスメルカプトプロピオネート、ペンタエリスリトールテトラキスメルカプトブタノエート、ジペンタエリスリトールヘキサキスメルカプトアセテート、ジペンタエリスリトールヘキサキスメルカプトプロピオネート、ジペンタエリスリトールヘキサキスメルカプトブタノエート、トリスメルカプトアセテトキシエチルイソシアヌレート、トリスメルカプトプロピオニロキシエチルイソシアヌレート、トリスメルカプトブタノイロキシエチルイソシアヌレート、２−ジ−ｎ−ブチルアミノ−４，６−ジメルカプト−ｓ−トリアジン等の他、多価ヒドロキシ化合物のメルカプトアセテート、メルカプトプロピオネート、メルカプトブタノエートなどが挙げられる。好ましくはペンタエリスリトールテトラキスメルカプトプロピオネート、ペンタエリスリトールテトラキスメルカプトブタノエート、ジペンタエリスリトールヘキサキスメルカプトプロピオネートおよびジペンタエリスリトールヘキサキスメルカプトブタノエートなどが挙げられ、とりわけ好ましくはジペンタエリスリトールヘキサキスメルカプトプロピオネートが挙げられる。
【００６３】
前記の例示以外の活性ラジカル発生剤として、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などを用いることもできる。
【００６４】
前記の酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネートなどのオニウム塩類や、ニトロベンジルトシレート類、ベンゾイントシレート類などを挙げることができる。
【００６５】
また、前記の活性ラジカル発生剤として上記した化合物の中には、活性ラジカルと同時に酸を発生する化合物もあり、例えば、トリアジン系光重合開始剤は、酸発生剤としても使用される。
【００６６】
光重合開始剤（Ｄ）の含有量は、バインダー樹脂（Ｂ）及び光重合性化合物（Ｃ）の合計量に対して質量分率で、好ましくは０．１〜２０質量％であり、より好ましくは１〜１５質量％である。
【００６７】
本発明の感光性樹脂組成物には、さらに光重合開始助剤（Ｆ）が含まれていてもよい。光重合開始助剤（Ｆ）は、通常、光重合開始剤（Ｄ）と組合せて用いられ、光重合開始剤によって重合が開始された光重合性化合物の重合を促進するために用いられる化合物である。
光重合開始助剤（Ｆ）としては、アミン系化合物、アルコキシアントラセン系化合物、チオキサントン系化合物などが挙げられる。
前記のアミン系化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましい。
【００６８】
前記のアルコキシアントラセン系化合物としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００６９】
前記のチオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００７０】
光重合開始助剤（Ｆ）は、単独でも２種以上を組合せて用いてもよい。また、光重合開始助剤（Ｆ）としては、市販のものを用いることもでき、市販の光重合開始助剤（Ｆ）としては、例えば、商品名「ＥＡＢ−Ｆ」（保土谷化学工業（株）製）などが挙げられる。
【００７１】
本発明の感光性樹脂組成物における光重合開始剤（Ｄ）及び光重合開始助剤（Ｆ）の組合せとしては、例えば、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−１−フェニルプロパン−１−オン／４，４’−ビス（ジエチルアミノ）ベンゾフェノン、ベンジルジメチルケタール／４，４’−ビス（ジエチルアミノ）ベンゾフェノン、２−ヒドロキシ−２−メチル−１−〔４−（２−ヒドロキシエトキシ）フェニル〕プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−〔４−（１−メチルビニル）フェニル〕プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノンなどが挙げられ、好ましくは２−メチル−２−モルホリノ−１−（４−メチルチオフェニル）プロパン−１−オン／４，４’−ビス（ジエチルアミノ）ベンゾフェノンが挙げられる。
【００７２】
これらの光重合開始助剤（Ｆ）を用いる場合、その使用量は、光重合開始剤（Ｄ）１モルあたり、好ましくは０．０１〜１０モル、より好ましくは０．０１〜５モルである。
【００７３】
本発明の感光性樹脂組成物は溶剤（Ｅ）を含む。溶剤（Ｅ）としては、例えば、エーテル類、芳香族炭化水素類、上記以外のケトン類、アルコール類、エステル類、アミド類、Ｎ−メチルピロリドン、ジメチルスルホオキシドなどが挙げられる。
【００７４】
前記のエーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、メトキシブチルアセテート、メトキシペンチルアセテート、アニソール、フェネトール、メチルアニソールなどが挙げられる。
【００７５】
前記の芳香族炭化水素類としては、例えば、ベンゼン、トルエン、キシレン、メシチレンなどが挙げられる。
前記のケトン類としては、例えば、アセトン、２−ブタノン、２−ヘプタノン、３−ヘプタノン、４−ヘプタノン、４−メチル−２−ペンタノン、シクロペンタノン、シクロヘキサノンなどが挙げられる。
前記のアルコール類としては、例えば、メタノール、エタノール、プロパノール、ブタノール、ヘキサノール、シクロヘキサノール、エチレングリコール、ジアセトンアルコール、グリセリンなどが挙げられる。
【００７６】
前記のエステル類としては、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテート、γ−ブチロラクトンなどが挙げられる。
前記のアミド類としては、例えば、Ｎ，Ｎ−ジメチルホルムアミド、Ｎ，Ｎ−ジメチルアセトアミド、Ｎ−メチルピロリドンなどが挙げられる。
これらの中でも、プロピレングリコールモノメチルエーテルアセテート、プロピレングリコールモノメチルエーテル、シクロヘキサノン及びジアセトンアルコールが好ましく、これらを併用することがより好ましい。
さらに前記の溶剤は、単独でも２種類以上を組合せて用いてもよい。
【００７７】
感光性樹脂組成物における溶剤（Ｅ）の含有量は、感光性樹脂組成物に対して質量分率で、好ましくは７０〜９５質量％であり、より好ましくは７５〜９０質量％である。
【００７８】
本発明の感光性樹脂組成物は、必要に応じて、硬化剤（Ｇ）を含むこともできる。
硬化剤（Ｇ）としては、例えば、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、他の芳香族系エポキシ樹脂、脂環族系エポキシ樹脂、複素環式エポキシ樹脂、グリシジルエステル系樹脂、グリシジルアミン系樹脂、エポキシ化油等のエポキシ樹脂や、これらのエポキシ樹脂の臭素化誘導体、エポキシ樹脂およびその臭素化誘導体以外の脂肪族、脂環族または芳香族のエポキシ化合物、トリグリシジルイソシアヌレートなどのエポキシ化合物、カーボネートビスオキセタン、キシリレンビスオキセタン、アジペートビスオキセタン、テレフタレートビスオキセタン、シクロヘキサンジカルボン酸ビスオキセタン、ビス［３−（３−エチルオキセタニル）メチル］エーテル、１，４−ビス｛３−（３−エチルオキセタニル）メトキシ｝ベンゼン、１，４−ビス［３−（３−エチルオキセタニル）メトキシ］メチルベンゼン、１，４−ビス［３−（３−エチルオキセタニル）メトキシ］シクロヘキサン、１，４−ビス［３−（３−エチルオキセタニル）メトキシ］メチルシクロヘキサンなどのオキセタン化合物、アルコキシメチル化メラミン樹脂、アルコキシメチル化尿素樹脂などのアルコキシメチル化アミノ樹脂なども挙げられる。ここで、アルコキシメチル化メラミン樹脂としては、メトキシメチル化メラミン樹脂、エトキシメチル化メラミン樹脂、プロポキシメチル化メラミン樹脂、ブトキシメチル化メラミン樹脂などが、アルコキシメチル化尿素樹脂としては、例えば、メトキシメチル化尿素樹脂、エトキシメチル化尿素樹脂、プロポキシメチル化尿素樹脂、ブトキシメチル化尿素樹脂などのメチロール化合物が挙げられる。
【００７９】
本発明の感光性樹脂組成物には、さらに、界面活性剤（Ｈ）が含まれていてもよい。界面活性剤（Ｈ）としては、フッ素原子を有するものを除くシリコーン系界面活性剤、フッ素系界面活性剤及びフッ素原子を有するシリコーン系界面活性剤からなる群から選ばれる少なくとも１種が挙げられる。
前記のフッ素原子を有するものを除くシリコーン系界面活性剤としては、シロキサン結合を有する界面活性剤などが挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコンオイルＳＨ８４００（商品名：トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（ジーイー東芝シリコーン（株）製）などが挙げられる。
【００８０】
前記のフッ素系界面活性剤としては、フルオロカーボン鎖を有する界面活性剤などが挙げられる。具体的には、フロラード（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（大日本インキ化学工業（株）製）、エフトップ（商品名）ＥＦ３０１、同ＥＦ３０３、同ＥＦ３５１、同ＥＦ３５２（新秋田化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）などが挙げられる。
前記のフッ素原子を有するシリコーン系界面活性剤としては、シロキサン結合及びフルオロカーボン鎖を有する界面活性剤などが挙げられる。具体的には、メガファック（登録商標）Ｒ０８、同ＢＬ２０、同Ｆ４７５、同Ｆ４７７、同Ｆ４４３（大日本インキ化学工業（株）製）などがあげられる。
これらの界面活性剤は、単独でも２種類以上を組合せて用いてもよい。
界面活性剤（Ｈ）の含有量は、感光性樹脂組成物に対し質量分率で、好ましくは０．０００５〜０．６質量％であり、より好ましくは０．００１〜０．５質量％である。
【００８１】
本発明の感光性樹脂組成物を用いて光学フィルタのパターンを形成する方法としては、例えば、フォトリソグラフィ法やインクジェット法が挙げられる。フォトリソグラフィ法としては、以下の工程を有する製造方法が挙げられる。
（１）基板上に請求項１〜７のいずれか記載の近赤外吸収材用感光性樹脂組成物を塗布する工程
（２）塗布された近赤外吸収材用感光性樹脂組成物層から溶剤を除去する工程
（３）溶剤除去後の近赤外吸収材用感光性樹脂組成物層をマスクを介して露光する工程
（４）露光後の近赤外吸収材用感光性樹脂組成物層をアルカリ現像液によって現像する工程
（５）現像後の近赤外吸収材用感光性樹脂組成物層を加熱して光学フィルタを得る工程
また、インクジェット装置を用いるインクジェット法によっても光学フィルタのパターンを形成することができる。
【００８２】
本発明の感光性樹脂組成物によれば、部分的に近赤外領域を選択的に吸収する塗膜を得ることが可能となる。
【００８３】
《近赤外吸収光学フィルタの製造方法》
感光性樹脂組成物は、例えば、以下のようにして直接又は他の層を介して基材上に塗布し、露光および現像を行って、任意の位置において近赤外線を透過することができる光学フィルタネガ型パターンを形成することができる。基板としては、例えば、透明なガラス板やシリコンウエハ、ポリカーボネート基板、ポリエステル基板、芳香族ポリアミド基板、ポリアミドイミド基板、ポリイミド基板などの樹脂基板などが挙げられる。前記基板上には、ブラックマトリクス、着色パターン、膜厚調整用の透明パターン、ＴＦＴなどが形成されていてもよい。
感光性樹脂組成物からなる層は、例えば、感光性樹脂組成物を基板の上に塗布する方法などによって形成することができる。
塗布は、例えば、スピンコート法、流延塗布法、ロール塗布法、スリットアンドスピンコート法、スリットコート法、ダイコート法、カーテンフローコート法などにより行なわれる。塗布後、加熱乾燥（プリベーク）、真空乾燥、または両者を併用するなどして、溶剤などの揮発成分を揮発させるなどによって、感光性樹脂組成物層が形成される。前記の感光性樹脂組成物層の厚みは、特に制限はなく、０．０１〜２０μｍ、好ましくは０．５〜５μｍである。
次いで、感光性樹脂組成物層に、マスクを介して放射線を照射する。マスクのパターンは、硬化樹脂パターンの目的とするパターンに応じて適宜選択される。放射線としては、可視光線、紫外線、遠紫外線、Ｘ線等が挙げられ、例えば、ｇ線、ｉ線などの紫外線が好ましくは用いられる。放射線の照射は、例えば、マスクアライナーやステッパーなどの装置を使用するのが好ましい。
放射線の照射後、感光性樹脂組成物は現像される。現像は、露光後の感光性樹脂組成物層を、例えば、パドル法、浸漬法、スプレー法またはシャワー法などによって行うことができる。
現像液としては、通常、アルカリ水溶液が用いられる。アルカリ水溶液としては、アルカリ性化合物の水溶液が用いられ、アルカリ性化合物は無機アルカリ性化合物であっても、有機アルカリ性化合物であってもよい。
【００８４】
アルカリ性化合物は、無機及び有機のアルカリ性化合物のいずれであってもよい。無機アルカリ性化合物としては、例えば、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニアなどが挙げられる。
また、有機アルカリ性化合物としては、例えば、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどが挙げられる。これらの無機アルカリ性化合物および有機アルカリ性化合物は、それぞれ単独でまたは２種以上組合せて用いることができる。アルカリ現像液中のアルカリ性化合物の濃度は、好ましくは０．０１〜１０質量％であり、より好ましくは０．０３〜５質量％である。
【００８５】
またアルカリ現像液中の界面活性剤は、ノニオン系界面活性剤、アニオン系界面活性剤またはカチオン系界面活性剤のいずれでもよい。
ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミンなどが挙げられる。
アニオン系界面活性剤の具体例としては、ラウリルアルコール硫酸エステルナトリウムやオレイルアルコール硫酸エステルナトリウムのような高級アルコール硫酸エステル塩類、ラウリル硫酸ナトリウムやラウリル硫酸アンモニウムのようなアルキル硫酸塩類、ドデシルベンゼンスルホン酸ナトリウムやドデシルナフタレンスルホン酸ナトリウムのようなアルキルアリールスルホン酸塩類などが挙げられる。
カチオン系界面活性剤の具体例としては、ステアリルアミン塩酸塩やラウリルトリメチルアンモニウムクロライドのようなアミン塩または第四級アンモニウム塩などが挙げられる。
これらの界面活性剤は、それぞれ単独で用いることも、また２種以上組合せて用いることもできる。
アルカリ現像液中の界面活性剤の濃度は、好ましくは０．０１〜１０質量％の範囲、より好ましくは０．０５〜８質量％、より好ましくは０．１〜５質量％である。
【００８６】
次いで、感光性樹脂組成物層は、現像後、水洗され、さらに必要に応じて、５０〜２４０℃、好ましくは１５０〜２３０℃で、１０〜６０分のポストベーク工程を施され、画素が得られる。
【００８７】
本発明の感光性樹脂組成物を用いて、以上のような各工程を経て、基板上に膜を形成することができる。
得られた膜においては、基板に対する膜の角度は、好ましくは９０度未満、より好ましくは６０〜８５度である。
【００８８】
本発明の感光性樹脂組成物は、感度が良好であることから、パターニングされることによって、液晶表示装置、エレクトロルミネッセンス、プラズマディスプレイパネルなどの表示装置における光学フィルタとして好適に用いることができる。
【００８９】
したがって、こうして得られる光学フィルタを、液晶表示装置などの表示装置に組み込むことにより、優れた品質の表示装置を高い歩留りで製造することができる。
【００９０】
また、本発明の光学フィルタは、ＣＣＤ等の固体撮像素子に用いることができ、特に１００万画素を超えるような高解像度のＣＣＤ素子やＣＭＯＳ素子等に好適である。本発明の光学フィルタは、例えば、ＣＣＤを構成する各画素の受光部と集光するためのマイクロレンズとの間に配置される近赤外吸収フィルタとしても用いることができる。
【実施例】
【００９１】
以下、実施例によって本発明をより詳細に説明するが、本発明はこれらの実施例によって限定されるものではない。
【００９２】
本実施例で用いる成分は以下の通りであり、以下、省略して表示することがある。
（Ａ−１）；４，５−オクタキス（フェニルチオ）−３，６−｛テトラキス（２，６−ジメチルフェノキシ）−テトラキス（ｎ−ヘキシルアミノ）｝銅フタロシアニン
フタロシアニン略称；ＣｕＰｃ（ＰｈＳ）８｛２，６−（ＣＨ３）２ＰｈＯ｝４（ＣＨ３（ＣＨ２）５ＮＨ）４：（イーエクスカラー  ＩＲ−１７；日本触媒（株）製）
（Ａ−２）；４，５−オクタキス（２，５−ジクロロフェノキシ）−３，６−｛テトラキス（２，６−ジメチルフェノキシ）−テトラキス（ＤＬ−１−フェニルエチルアミノ）｝酸化バナジウムフタロシアニン
フタロシアニン略称；ＶＯＰｃ（２，５−Ｃｌ２ＰｈＯ）８｛２，６−（ＣＨ３）２ＰｈＯ｝４｛Ｐｈ（ＣＨ３）ＣＨＮＨ｝４：（イーエクスカラー  ＩＲ−１０Ａ；日本触媒（株）製）
（Ａ−３）；４，５−オクタキス（２，５−ジクロロフェノキシ）−３，６−｛テトラキス（２，６−ジメチルフェノキシ）−テトラキス（ベンジルアミノ）｝酸化バナジウムフタロシアニン
フタロシアニン略称；ＶＯＰｃ（２，５−Ｃｌ２ＰｈＯ）８｛２，６−（ＣＨ３）２ＰｈＯ｝４（ＰｈＣＨ２ＮＨ）４：（イーエクスカラー  ＩＲ−１２；日本触媒（株）製）
【００９３】
＜樹脂（Ｂ−１）の合成＞
撹拌機、温度計、還流冷却管、滴下ロート及び窒素導入管を備えたフラスコに、プロピレングリコールモノメチルエーテルアセテート１８２ｇを導入し、フラスコ内雰囲気を空気から窒素に置換した。プロピレングリコールモノメチルエーテルアセテートを１００℃に昇温した。ベンジルメタクリレート７０．５ｇ（０．４０モル）、メタクリル酸４３．０ｇ（０．５モル）、トリシクロデカン骨格のモノメタクリレート（日立化成（株）製ＦＡ−５１３Ｍ）２２．０ｇ（０．１０モル）、プロピレングリコールモノメチルエーテルアセテート１３６ｇ及びアゾビスイソブチロニトリル３．６ｇからなる混合溶液を調整した。得られた混合溶液を、昇温したプロピレングリコールモノメチルエーテルアセテートに滴下し、さらに得られた溶液を１００℃で撹拌し続けた。次に、フラスコ内雰囲気を窒素から空気に置換した。得られた溶液に、グリシジルメタクリレート３５．５ｇ［０．２５モル、（本反応に用いたメタクリル酸のカルボキシル基に対して５０モル％）］、トリスジメチルアミノメチルフェノール０．９ｇ及びハイドロキノン０．１４５ｇを添加し、１１０℃で反応を続け、固形分酸価が７９ｍｇＫＯＨ／ｇの樹脂（Ｂ−１）を含む樹脂溶液を得た。ＧＰＣにより測定したポリスチレン換算した樹脂（Ｂ−１）の重量平均分子量は３．０×１０４であった。
【００９４】
上記の樹脂のポリスチレン換算重量平均分子量の測定については、ＧＰＣ法を用いて、以下の条件で行った。
装置；ＨＬＣ-８１２０ＧＰＣ（東ソー（株）製）
カラム；ＴＳＫ−ＧＥＬＧ２０００ＨＸＬ
カラム温度；４０℃
溶媒；ＴＨＦ
流速；１．０ｍＬ／ｍｉｎ
被検液固形分濃度；０．００１〜０．０１質量％
注入量；５０μＬ
検出器；ＲＩ
校正用標準物質；ＴＳＫ  ＳＴＡＮＤＡＲＤ  ＰＯＬＹＳＴＹＲＥＮＥ  Ｆ−４０、Ｆ−４、Ｆ−１、Ａ−２５００、Ａ−５００（東ソー（株）製）
【００９５】
実施例１
［感光性樹脂組成物１の調製］
（Ａ）着色剤：色素（Ａ−１）１０部
（Ｂ）樹脂：樹脂溶液（Ｂ−１）１５７部
（Ｃ）光重合性化合物：ジペンタエリスリトールヘキサアクリレート（日本化薬（株）製）５０部
（Ｄ）光重合開始剤：イルガキュア９０７（チバ・ジャパン社製）１５部
（Ｅ）溶剤：４−ヒドロキシ−４−メチル−２−ペンタノン２８９部
を混合して、感光性樹脂組成物１（以下、「組成物１」と略すことがある）を得た。
【００９６】
〔パターンの形成〕
２インチ角のガラス基板（イーグル２０００；コーニング社製）上に、組成物１をスピンコート法で塗布し、１００℃で３分間プリベークした。冷却後、この組成物１を塗布した基板と下記各評価項目に記載のパターンを有する石英ガラス製フォトマスクとの間隔を１００μｍとして、露光機（ＴＭＥ−１５０ＲＳＫ；トプコン（株）製）を用いて、該基板に、大気雰囲気下、３００ｍＪ／ｃｍ２の露光量（３６５ｎｍ基準）で光照射した。
光照射後、非イオン系界面活性剤０．１２％と水酸化カリウム０．０４％を含む水系現像液に上記塗膜を２３℃で８０秒間浸漬現像し、水洗した。
ここで、得られた組成物１の塗膜が形成された基板のＣ光源を用いたＣＩＥのＸＹＺ表色系における分光特性（ｘｙ色度座標における（ｘ、ｙ））を測色機（ＯＳＰ−ＳＰ−２００；オリンパス（株）製）を用いて、測定した。
測定後、オーブン中、２２０℃で２０分間ポストベークを行った。放冷後、得られた硬化パターンの膜厚を、膜厚測定装置（ＤＥＫＴＡＫ３；日本真空技術（株）製））を用いて測定したところ、２．２μｍであった。また、Ｃ光源を用いたＣＩＥのＸＹＺ表色系における分光特性（ｘｙ色度座標における（ｘ、ｙ））を測色機（ＯＳＰ−ＳＰ−２００；オリンパス（株）製）を用いて、測定した。
【００９７】
〔評価〕
得られたガラス基板上の塗膜の分光特性について、前記と同様に、ｘｙ色度座標（ｘ、ｙ）を測定し、以下の基準でポストベークでの退色を評価した。結果を表１に示す。
○；退色なし（ポストベーク前後での色度変化ΔＥａｂ≦５）
×；退色あり（ポストベーク前後での色度変化ΔＥａｂ＞５）
また耐熱性試験（２００℃、２時間）、耐光性試験（Ｘｅランプ、４８時間）を行い、色度変化ΔＥａｂを算出した。結果を表２に示す。
【００９８】
実施例２
色素（Ａ−１）を色素（Ａ−２）に代える以外は実施例１と同様にして、感光性樹脂組成物２を得た。実施例１と同様にして、塗膜を得た。結果を表１に示す。
【００９９】
実施例３
色素（Ａ−１）を色素（Ａ−３）に代える以外は実施例１と同様にして、感光性樹脂組成物３を得た。実施例１と同様にして、塗膜を得た。結果を表１に示す。
【０１００】
【表１】
2010160380.tif 000007
【０１０１】
【表２】
2010160380.tif 000008
【０１０２】
表１から、実施例１〜３より、本発明の感光性樹脂組成物を用いて形成された塗膜において、ポストベークにおいても退色が小さく、正常な膜を作製可能であることが確認された。
表２から、本発明の感光性樹脂組成物を用いて形成された塗膜において、優れた耐熱性および耐光性を確認することができた。
【０１０３】
実施例４
液晶表示装置を構成するＴＦＴ基板上に、赤色画素、青色画素、緑色画素及びブラックマトリックスを有するカラーフィルタを形成する。該ブラックマトリックス上には、固体撮像素子が形成されている。
当該カラーフィルタ上に感光性樹脂組成物を塗布し、溶剤除去後、固体撮像素子の部分に感光性樹脂組成物からなる光学フィルタが残らないように設計されたマスクを介して、近感光性樹脂組成物層を露光し、現像し、ポストベークを行って、固体撮像素子の部分に膜のない光学フィルタを形成する。通常の液晶表示装置として組み挙げる。
【産業上の利用可能性】
【０１０４】
本発明によれば、波長８００〜１０００ｎｍの近赤外線を吸収し、また、微細パターンを形成することが可能である。